본 발명 의 프리프 레그 는 , 단위 면적 당 강화 섬유 량 이 30 ~ 2000 g / ㎡ 인 것 이 바람직 하 다 . 이러 한 강화 섬유 량 이 30 g / ㎡ 이상 이 면 , 섬유 강화 복합 재료 성형 시 에 소정 의 두께 를 얻 기 위한 적층 매수 를 줄일 수 있 어 작업 이 간편 하 게 되 기 쉽 다 . 한편 , 강화 섬유 량 이 2000 g / ㎡ 이하 이 면 , 프리프 레그 의 드레 이프 성 이 향상 되 기 쉬워진다 .